(57)【要約】【課題】  浸漬ノズルの内孔の閉塞対策あるいは溶損対策として内孔体を浸漬ノズルの内孔に配置した構造において、内孔体の熱膨張による内孔体自体や浸漬ノズル本体の破損の防止と、内孔体と浸漬ノズル本体との反応に起因する軟化、変形、損傷を防止すること。【解決手段】  黒鉛、シリカ、スピネル、炭化珪素、マグネシア等を添加したアルミナカーボン質の連続鋳造用浸漬ノズル本体１の内孔２に拡径凹部３が設けられており、この拡径凹部３にドロマイト質からなる内孔体４を、膨張吸収代としての空間１０を形成するための燃焼性材質層と非反応質層６を介して装着した。【選択図】  図１
2006068798.tif 000002
【特許請求の範囲】
【請求項１】
連続鋳造用ノズル本体の内孔の拡径凹部へ内孔体を非反応質層と空間とを介して配置した内孔体を有する連続鋳造用ノズル。
【請求項２】
連続鋳造用ノズル本体の内孔の拡径凹部へ内孔体を非反応質層と燃焼性材質層とを介して配置した内孔体を有する連続鋳造用ノズル。
【請求項３】
連続鋳造用ノズル本体の内孔に、一つの段差部を有する内孔拡径部を形成し、この内孔拡径部の段差部側に燃焼性材質層または空間と非反応質層とを介して内孔体を装着し、そして内孔体を燃焼性材質層または空間と非反応質層とを介して段差部とで挟むように内孔拡径部へ内孔体固定部材を挿入固定することで、拡径凹部へ内孔体を配置した内孔体を有する連続鋳造用ノズル。
【請求項４】
内孔体がドロマイト質で、連続鋳造用ノズルがアルミナカーボン質浸漬ノズルである請求項１、請求項２、または請求項３に記載の内孔体を有する連続鋳造用ノズル。
【請求項５】
非反応質層が、ＭｇＯを５０質量％以上含有する請求項４に記載の内孔体を有する連続鋳造用ノズル。
【請求項６】
内孔体の使用温度における熱膨張率をＳ％とすると、０．２Ｓ％〜２Ｓ％に相当する空間または燃焼性材質層を確保することを特徴とする請求項４、または請求項５に記載の内孔体を有する連続鋳造用ノズル。
【発明の詳細な説明】
【技術分野】
【０００１】
この発明は、溶融金属の連続鋳造において使用される内孔体を有する連続鋳造用ノズル、特にドロマイト質内孔体を設けたアルミナカーボン質連続鋳造用ノズルに関する。
【背景技術】
【０００２】
例えば浸漬ノズルは、溶融金属の連続鋳造において、タンディッシュとモールド間に使用されているが、この浸漬ノズルは、アルミキルド鋼のようにアルミナ等の介在物を含有する溶鋼の鋳造に使用する場合は、溶鋼中のアルミナ介在物等が内孔に付着して詰まる問題がある。尚、ここで言う内孔には吐出口を含む。
【０００３】
この対策としては、内孔にガスを吹き込んだり、あるいは内孔表面にアルミナ等が付着しにくい難付着性材質を配置したりする手段が採られている。この中で、アルミナ等が付着しにくい難付着性材質としては、ドロマイト、ライム、あるいはカルシウムジルコネート等のようにＣａＯを含有する材質が挙げられる。このＣａＯ含有材質によれば、内孔表面において、鋼中のＡｌ２Ｏ３がＣａＯと反応して低融点化合物を生成し溶鋼流とともに流出するために詰りが発生しにくいとされている。
【０００４】
このＣａＯ含有材質を内孔へ配置する方法としては、成形時に一体成形する方法、内孔表面に流し込み成形する方法、あるいは別に円筒状の内孔体を製造しておきモルタル等を介して内孔へ装着する方法等が知られている。
【０００５】
特に、浸漬ノズルの内孔へドロマイト質内孔体を配置する場合には、内孔体の熱膨張が浸漬ノズル本体より大きくなるために、モルタルのみでは熱膨張を吸収できず内孔体の熱膨張によって浸漬ノズル本体を押し割る問題あるいは内孔体が破損する問題がある。一般的な浸漬ノズル本体は、鱗状黒鉛を１０〜３０質量％含有しているため熱膨張率が小さい。
【０００６】
この浸漬ノズル本体と内孔体との熱膨張率の差による内孔体の破損や浸漬ノズル本体の押し割り等の防止策が種々提案されている。
【０００７】
例えば、特許文献１には、黒鉛を含有しないドロマイト質その他の耐火骨材で成形された円筒状内孔体を複数に分割し、それぞれの間に目地部を設けて浸漬ノズルの内孔内面に配置し、これによって、熱膨張差による発生応力を緩和し耐スポーリング性を向上させることが開示されている。しかしながら、この方法では内孔体に設けた目地部のみでは膨張吸収代が不十分で、例えば内孔体に浸漬ノズル本体の材質であるアルミナカーボン質よりも熱膨張の大きいドロマイト質等の材質を使用する場合には、内孔体の熱膨張により内孔体や浸漬ノズル本体に発生する応力は、分割した内孔体間の目地部だけでは十分に緩和することができないという問題がある。
【０００８】
また、特許文献２には、ＣａＯを７０質量％以上含有する内孔体を浸漬ノズルの内孔に配置する際に、その内孔体の熱膨張により浸漬ノズル本体が圧迫されないように、浸漬ノズル本体と内孔体との間に空間を設けることが提案されている。しかしながら、本発明者が、ＣａＯを含有する内孔体（ドロマイト質内孔体）を、アルミナカーボン質浸漬ノズルの内孔に空間を設けて配置して、実炉で使用してみたところ、使用時間が長くなると浸漬ノズルが変形する問題が発生することがわかった。つまり、使用時には内孔体は膨張することで浸漬ノズル本体に接触することになり、接触した部位においては内孔体中のＣａＯと浸漬ノズル本体のアルミナとが反応することで内孔体及び浸漬ノズル本体の耐熱性が大幅に低下するために、軟化変形すると推定する。
【特許文献１】実公平７−１８４６７号公報
【特許文献２】特開平７−２３２２４９号公報
【発明の開示】
【発明が解決しようとする課題】
【０００９】
この発明が解決しようとする課題は、熱膨張が大きくしかも連続鋳造用ノズル本体との反応性の高い内孔体を配置した連続鋳造用ノズル、特にドロマイト質内孔体を設けたアルミナカーボン質連続鋳造用ノズルにおいて、内孔体の熱膨張による連続鋳造用ノズルの押し割りあるいは内孔体の破損を防止し、しかも内孔体と連続鋳造用ノズル本体との反応による内孔体や連続鋳造用ノズルの耐用性低下を防止することである。
【課題を解決するための手段】
【００１０】
本発明は、連続鋳造用ノズル本体の内孔と内孔体との間に、内孔体の熱膨張を吸収する空間とともに、連続鋳造用ノズル本体の内孔と内孔体との反応を抑制する非反応質層を配置し、しかも連続鋳造用ノズル本体の内孔に設けた拡径凹部に内孔体を配置することで、上記課題を解決したものである。
【００１１】
空間で内孔体の熱膨張を吸収することで、内孔体による連続鋳造用ノズルの割れ破損を防止するとともに内孔体自体の損傷を防止する。また、内孔体と連続鋳造用ノズル本体が直接接触することがないため、内孔体と連続鋳造用ノズルとの反応に起因する変形を防止することができる。そして空間と非反応質層を同時に形成する構造とするために、拡径凹部に内孔体を配置した。拡径凹部には上流側と下流側とに段差部を有するため、内孔体はこれらの段差部に挟まれることで使用中に固定されることになる。この構造によって、内孔体の外面と連続鋳造用ノズル本体の内孔面との間に空間を設けて配置しても、内孔体をずれることなく保持することができる。
【００１２】
また、この空間の代わりに燃焼性材質層を配置しておいて使用前の予熱中にそれを消失させて空間とすることもできる。この予熱中に空間を得るための燃焼性材質としては、連続鋳造における通常の予熱温度等で、燃焼消失するものであればよく、例えば、パラフィン、ワックス、紙、プラスチック製シート等が利用できる。
【００１３】
連続鋳造用ノズル本体の内孔に、一つの段差部を有する内孔拡径部を形成し、この内孔拡径部に燃焼性材質層または空間と非反応質層とを介して内孔体を装着した後、内孔体固定部材を挿入固定することで、内孔拡径部に拡径凹部を形成しこの拡径凹部に内孔体を配置することができる。このような製法とすることで、空間の幅や非反応質層の厚みを高精度で管理することができるので、押し割り防止効果や反応防止効果がさらに高まる。さらに製造時に内孔体を連続鋳造用ノズル本体の内孔へ容易に挿入することができるので作業が簡便になる。
【００１４】
本発明においては、内孔体としてドロマイト質内孔体と、連続鋳造用ノズルとしてアルミナカーボン質浸漬ノズルとの組み合わせに適用すると著しい効果が得られる。浸漬ノズルは厚みが薄く外周面が拘束されずに使用されており、外周面が拘束状態で使用される上ノズルなどと比較すると、内孔体の熱膨張による押し割れがより発生しやすいためである。そしてドロマイト質内孔体は、熱膨張が非常に大きいためである。従って、ドロマイト質内孔体を配置した浸漬ノズルにおいて押し割りと反応を抑制することで浸漬ノズルの詰りがなくなるため浸漬ノズルの耐用性が飛躍的に向上する。また鋳造中にノズル詰りによる操業障害も抑制することができる。
【００１５】
内孔体と拡径凹部との間に設ける空間の大きさは、内孔体の熱膨張率はもちろんであるが、非反応質層の膨張収縮量、連続鋳造用ノズル本体の熱膨張率、及び連続鋳造用ノズルの使用条件を考慮して決まるものである。例えばドロマイト質内孔体をアルミナカーボン質浸漬ノズルの内孔に配置する場合においては、空間の大きさは内孔体の使用温度における熱膨張率をＳ％とすると、０．２Ｓ％〜２Ｓ％に相当する大きさであることがより好ましい。例えば、内孔体の外径が１００ｍｍ、使用温度である１５５０℃での内孔体の熱膨張率Ｓが２．０％であれば、空間の大きさは外径の０．４〜４％に相当する量、つまり０．４〜４ｍｍとなる。この場合、片側に設ける空間の大きさ（幅）は、内孔体と拡径凹部との間の空間を均一にした場合には１／２の０．２〜２ｍｍとなる。０．２Ｓ未満の場合には、内孔体の膨張代が不足して内孔体が破損したり連続鋳造用ノズルが割れる場合がある。２Ｓ％を超える場合には、隙間が大きくなりすぎて溶鋼による溶損が発生しやすくなる可能性がある。この空間は使用中になくなることがベターであるが、使用中に隙間が残っておりその隙間に溶鋼が侵入しても上記の範囲内であれば大きな影響を与えるものではない。実際に使用後のノズルを観察してみると隙間に溶鋼が侵入している場合もあるが悪影響を及ぼしていないことを確認している。
【００１６】
この空間は、内孔体の外周面だけではなく、内孔体の長さ方向、すなわち、軸方向にも前記と同様に確保する。また、燃焼性材質層を配置する場合においても燃焼性材質層の厚みとして同様に適用できる。
【００１７】
非反応質層とは、使用中に連続鋳造用ノズル本体材質と内孔体の双方と反応して軟化変形や異常溶損などの悪影響を及ぼしにくい材質である。その成分は、内孔体に含まれる主要成分と連続鋳造用ノズルの主要成分との関係で決まってくる。
【００１８】
特に内孔体がドロマイト質でかつアルミナカーボン質浸漬ノズルの場合、非反応質層は、浸漬ノズルの主成分であるＡｌ２Ｏ３、さらに内孔体中のＣａＯとも低融点物質を生成しない点からＭｇＯを主体とするものが好ましい。ＭｇＯの含有量としては５０質量％以上、好ましくは８０質量％以上さらに好ましくは９０質量％以上含有する非反応質層が好適である。
【００１９】
ＭｇＯ以外としては、ジルコニア、窒化物、炭化物等の原料を必要に応じて含有することもできる。さらには、Ａｌ２Ｏ３或いはＳｉＯ２を合計で２０質量％以下、好ましくは１０質量％以下含有するかさらに好ましくは含有せず、ＭｇＯが５０質量％以上、好ましくは８０質量％以上さらに好ましくは９０質量％以上含有する非反応質層が好適である。Ａｌ２Ｏ３やＳｉＯ２はＣａＯと反応して低融点物質を生成するために含有しない方が良いが、２０質量％までであれば使用しても悪影響は少ない。ＭｇＯが５０質量％未満であればモルタルの強度が不足し剥離等が発生することがあり非反応質層として機能しなくなる。
【００２０】
この非反応質層の厚みは、連続鋳造用ノズルの使用時間、温度、鋼種等の使用条件によって、また非反応質層の反応性や可縮性の程度によって異なるが、０．１〜１０ｍｍ、より好ましくは０．５〜５ｍｍである。１０ｍｍを超えると当該部分の溶損や摩耗が生じ易くなり、０．１ｍｍよりも小さいと反応を抑制する効果が小さくなる。
【００２１】
非反応質層は、モルタル、吹き付け材、刷毛塗りコーティング材、流し込み材、液状又は粉状材等の諸形態の上記好適な組成の非反応質材料を、塗布、吹き付け、あるいは浸漬して膜を形成する等、適宜な方法で形成できる。
【００２２】
本発明においては、内孔体がＣａＯを２０質量％以上含有しかつアルミナカーボン質連続鋳造用ノズルへ適用する場合に、押し割りや軟化変形を抑制する効果が大きい。このため、ノズル詰りを抑制することができ、連続鋳造用ノズルの耐用性が飛躍的に向上する。また鋳造中にノズル詰りによる操業障害も抑制することができる。
【００２３】
ドロマイト質内孔体は、ドロマイト質原料を主成分として製造され、ＣａＯを２０質量％以上含有し、円筒形状をしている。具体的には、ドロマイトクリンカーを主原料とした配合を使用し、バインダーを加えて成形し熱処理したもの等である。ドロマイトクリンカーは、ＣａＯとＭｇＯの比を任意の割合にした合成ドロマイトクリンカー、天然のドロマイトを熱処理したもの等を使用することができる。
【００２４】
さらにこのドロマイト質内孔体は、黒鉛を使用しないか、あるいは黒鉛が３質量％以下がより好ましい。黒鉛は、耐スポーリング性を向上する目的で、連続鋳造用浸漬ノズルによく使用されているが、特にドロマイトを使用した場合には、溶損を促進しやすい傾向になるためにできるだけ少ない方が好ましいからである。つまり、本発明の連続鋳造用ノズルへの内孔体の配置構造により、熱膨張が極めて大きくしかも反応性の高いドロマイト質内孔体を使用することが可能となるので、押し割りと内孔体の耐用低下の問題が解決するため連続鋳造用ノズルの耐用性が大きく向上するのである。
【００２５】
このドロマイト質内孔体は、例えばドロマイトクリンカー５０〜８５質量％、マグネシアクリンカー１５〜５０質量％からなる主骨材部１００に対して、適量のバインダーを添加して、混練、成形後熱処理して得られる。バインダーとしては、耐火物で一般的に使用されている、フェノール樹脂、シリコン樹脂、フラン樹脂、ピッチ、及び／またはタール等の有機質を使用することができる。
【００２６】
アルミナカーボン質とは、上ノズル、下部ノズル、プレート、浸漬ノズルあるいはロングノズル等に一般的に使用されている材質である。例えばアルミナを主体とする耐火原料に、黒鉛、シリカ、スピネル、炭化珪素、及び／またはマグネシア等を添加し、適量の有機バインダーを添加して、混練、成形後、熱処理して製造される。
【００２７】
浸漬ノズルにおいては、例えばパウダーラインにジルコニアカーボン材質等を配置しているものもあるが、本発明で言うアルミナカーボン質浸漬ノズルは本体材質がＡｌ２Ｏ３を主成分とするものであり、このように部位によって異材質を配置したものも当然含む。
【発明の効果】
【００２８】
この発明の内孔体を有する連続鋳造用ノズルは、予熱時あるいは使用中の割れ破損や軟化変形による損傷等がなく、耐用性及び耐付着性等に優れたものである。
【００２９】
また、不要な溶鋼流の乱れも生じることなく、安定した鋳造条件を維持することができる。
【００３０】
さらに、内孔体をドロマイト質でかつアルミナカーボン質浸漬ノズルへ適用する場合には、浸漬ノズルの耐用性が飛躍的に向上し、しかも鋳造中にノズル詰りによる操業障害を抑制することができる。
【発明を実施するための最良の形態】
【００３１】
以下、この発明の実施の形態を、図１と図２に示す溶鋼の連続鋳造用の浸漬ノズルに適用した実施例に基づいて説明する。
【実施例１】
【００３２】
図１は、この発明の第１の実施例を示す縦断面図である。
【００３３】
同図において、１は浸漬ノズルの本体を示し、この浸漬ノズル本体１の内孔２に拡径凹部３が設けられており、この拡径凹部３の表面は非反応質層６を有している。この拡径凹部３には、拡径凹部３を構成する下流側の段差部１１の上面に円筒状の内孔体４が固定されることなく載っている。内孔体４の側面及び上端面は浸漬ノズル本体１との間に膨張吸収代としての空間１０を有している。内孔体４外周面と浸漬ノズル本体１との間に設けた空間１０の幅は均等に１．５ｍｍ、内孔体４上端面と浸漬ノズル本体１との間に設けた空間１０の幅は１０ｍｍ、非反応質層６の厚さは２ｍｍである。
【００３４】
浸漬ノズル本体１はアルミナカーボン質、内孔体４はドロマイト材質（１５５０℃の熱膨張率は２．０％）、非反応質層６はマグネシアモルタルである。
【００３５】
また、拡径凹部３は、内孔体４が使用中に外れないように保持する目的で設けるもので、浸漬ノズル本体１の内孔２の途中で内径の広がった部分である。すなわち、上流側から下流側へ段差部１１を持っていったん拡径し、下流側で再び段差部１１によってもとの内径にもどっている。この２つの段差部１１は、拡径凹部３へ装着する内孔体４が使用中にずれないようにするために設けている。図１では段差部１１により水平面を形成しているが、ある程度斜めになっていても特に問題はない。
【００３６】
このドロマイト質内孔体４を有する浸漬ノズルは、あらかじめ成形した円筒形のドロマイト質内孔体４の内孔を除く外面に、所定厚みのワックスとマグネシアモルタルを塗布しておきアルミナカーボン質浸漬ノズルを成形する時に内孔２に配置しておき、一体成形によって製造した。加熱時に、ワックスは消失することで空間１０が形成され、さらにマグネシアモルタルは浸漬ノズル本体１側に形成されるので、浸漬ノズル本体１の拡径凹部３に非反応質層６と空間１０を介してドロマイト質内孔体４が配置された構造となる。
【００３７】
尚、内孔体４はフリーになっているため、運搬中にがたつきを防止するために、一部を有機系の接着材等で固定したり、テープで固定したり、あるいは隙間固定材を挿入する等しても問題ない。
【００３８】
浸漬ノズルの配合は、アルミナ質原料及び燐状黒鉛を主体とした配合にフェノール樹脂を添加して混練したものを使用した。ドロマイト質内孔体４は、ドロマイトクリンカー８０質量％、マグネシアクリンカー１５質量％、及びフェノールレジン５質量％からなる配合を混練し加圧成形することで得た。マグネシアモルタルはマグネシアクリンカーにフェノール樹脂を添加して混練したものである。
【実施例２】
【００３９】
図２は、浸漬ノズル本体１の内孔２に拡径凹部３を有し、拡径凹部３の上流側の段差部１１は、内孔を有する円筒状の内孔体固定部材８によって形成されている。この内孔体固定部材８は、拡径凹部３から上端までの内孔を形成し、そして浸漬ノズル本体１の内孔２に設けた突出部１２に保持され、浸漬ノズル本体１との間にはモルタル９が充填されている。拡径凹部３には、内孔体４が膨張吸収代としての燃焼性材質層５と非反応質層６を介して配置されている。浸漬ノズル本体１はアルミナカーボン質、内孔体４はドロマイト質、非反応質層６はマグネシアモルタル、燃焼性材質層５はパラフィンである。この図において突出部１２は、内孔拡径部７にさらに内径が拡径する段差として形成されているが、内孔体固定部材８の上下方向へのずれを防止する目的で形成するものであり、突出部が他の構造でも良い。例えば、浸漬ノズルの外周面から中心軸方向に貫通する孔を形成し、内孔体固定部８の外周に設けた受け穴にノズルの外周面からピンを挿入し固定することもできる。
【００４０】
図２の浸漬ノズルは以下の方法で製造した。まず、浸漬ノズル本体１、内孔体４、及び内孔体固定部材８は以下の方法で、それぞれ製造したものを後から組み立てた。浸漬ノズル本体１は、実施例１と同じ配合を混練して成形し熱処理した。成形時には内孔拡径部７と突出部１２を形成するために芯棒に２つの段差を設けたものを使用した。ドロマイト質内孔体４も実施例１と同様の配合を使って混練、成形後熱処理した。また、内孔体固定部材８も浸漬ノズルと同様に製造した。マグネシアモルタルは実施例１と同じものである。
【００４１】
次に、ドロマイト質内孔体４の外面に燃焼性材質層５としてパラフィンを均一な厚みで塗布しその上に非反応質材料６としてマグネシアモルタルを塗布した。このドロマイト質内孔体４を浸漬ノズル本体１の内孔拡径部７に挿入し、下流側の段差部１１に保持した。さらに上流側から浸漬ノズルと接する面にアルミナ系モルタル９を塗布した内孔体固定部材８を内孔拡径部７に挿入した。
【実施例３】
【００４２】
図３、図４及び図５は、浸漬ノズルの内孔において吐出口部に円筒状の内孔体を配置した例である。すなわち、その浸漬ノズル本体１の吐出口部の内孔２は拡径凹部３を有し、拡径凹部３の下流側の段差部１１は、内孔を有する円盤状の内孔体固定部材８によって形成されている。この内孔体固定部材８は、拡径凹部３からの下流側の段差部を形成し、そして浸漬ノズル本体１の内孔２内で突出部１２に保持されている。拡径凹部３には、内孔体４が膨張吸収代としての空間１０と非反応質層６を介して配置されている。浸漬ノズル本体１はアルミナカーボン質、内孔体４はドロマイト材質、非反応質層６はマグネシアモルタルである。この図において突出部１２は、拡径凹部３にさらに内径が拡径する段差として形成されているが、これは内孔体固定部材８のずれを防止する目的で形成するものであり、突出部が他の構造でも良い。浸漬ノズルの吐出口部は、外周に貫通孔を有する押え外筒１３を設けることで、内孔固定部材８を固定している。
【００４３】
上記の浸漬ノズルは以下の方法で製造した。まず、浸漬ノズル本体１、内孔体４、内孔体固定部材８、及び押え外筒１３は以下の方法で、それぞれ製造したものを後から組み立てた。浸漬ノズル本体１は、実施例１と同じ配合を混練して成形し熱処理した。吐出口部には、成形時に２つの段差を有する芯棒を使うことで図５に示すように突出部１２を有する内孔拡径部７を形成した。ドロマイト質内孔体４も実施例１と同様の配合を使って混練、成形後熱処理した。また、内孔体固定部材８及び押え外筒１３も浸漬ノズルと同様に製造した。マグネシアモルタルは実施例１と同じものである。
【００４４】
次に、ドロマイト質内孔体４の外面に燃焼性材質層としてパラフィンを均一な厚みで塗布しその上に非反応質層６としてマグネシアモルタルを塗布した。このドロマイト質内孔体４を浸漬ノズル本体１の内孔拡径部７に挿入し、上流側の段差部に保持した。さらに下流側から浸漬ノズルと接する面にアルミナ系モルタルを塗布した内孔体固定部材８を内孔拡径部７に挿入した。最後に押え外筒１３を接合材を介して装着した。その後加熱することでパラフィンを除去した。
【実施例４】
【００４５】
この図２の浸漬ノズルを使用して実際のタンディッシュに取り付けてアルミキルド鋼を３００ｔ鋳造したところ、押し割り及び軟化変形は全くなく、しかもノズル閉塞することなく使用することができた。これに対して、図２で内孔体４と浸漬ノズル本体１との間に空間のみを配置したものは、鋳造後、浸漬ノズル本体には内孔体との接触による異常溶損が認められた。また、図２の構造で空間を配置せずマグネシアモルタル（非反応質層６）のみを使用したものは、予熱中に浸漬ノズルに割れが生じ、使用中止となった。
【００４６】
このように、これまで、ドロマイト質内孔体を浸漬ノズルに配置した場合、実炉では満足に使用することさえ出来なかったが、本発明により内孔体の熱膨張による連続鋳造用ノズルの押し割りあるいは内孔体の破損を防止し、しかも内孔体と連続鋳造用ノズル本体との反応による内孔体や連続鋳造用ノズルの耐用性低下を防止することで実炉で問題なく使用することが可能となった。
【産業上の利用可能性】
【００４７】
この発明は、上部ノズル、下部ノズル、スライディングノズルプレート、浸漬ノズル、及びロングノズル等の連続鋳造用ノズルに適用できる。
【図面の簡単な説明】
【００４８】
【図１】この発明の第１の実施例を示す縦断面図である。
【図２】この発明の第２の実施例を示す縦断面図である。
【図３】この発明の第３の実施例を示す縦断面図である。
【図４】この発明の第３の実施例を示す図３におけるＡ−Ａ断面図である。
【図５】この発明の第３の実施例における吐出口部の参考図である
【符号の説明】
【００４９】
１  浸漬ノズル本体
２  浸漬ノズル本体の内孔
３  拡径凹部
４  内孔体
５  燃焼性材質層
６  非反応質層
７  内孔拡径部
８  内孔体固定部材
９  アルミナ系モルタル
１０  空間
１１  段差部
１２  突出部
１３  押え外筒
【図１】
2006068798.tif 000003
【図２】
2006068798.tif 000004
【図３】
2006068798.tif 000005
【図４】
2006068798.tif 000006
【図５】
2006068798.tif 000007